Спеченный антифрикционный материал на основе железа
SINTERED IRON-BASED ANTI-FRICTION MATERIAL

Изобретение относится к области порошковой металлургии, а именно к составам спеченных антифрикционных материалов на основе железа, которые могут быть использованы для работы в несущих или направляющих узлах.
Известен спеченный антифрикционный материал на основе железа, содержащий, мас.%: дисульфид молибдена 2,0-3,6; медь 7,0-15,0; никель 1,0-1,5; железо - остальное [1].
Задача изобретения - повышение прочности материала.
Технический результат достигается тем, что спеченный антифрикционный материал на основе железа, включающий дисульфид молибдена, медь, никель, железо, дополнительно содержит кобальт, ванадий и алюминий при следующем соотношении компонентов, мас. %: дисульфид молибдена 2,0-3,0; медь 2,0-2,5; никель 5,0-7,0; кобальт 0,1-0,15; ванадий 0,2-0,25; алюминий 0,05-0,1; железо - остальное.
В таблице приведены составы спеченного антифрикционного материала на основе железа.
В составе спеченного материала на основе железа компоненты проявляют себя следующим образом. Дисульфид молибдена незначительно снижает прочность материала, но необходим для обеспечения его износостойкости, препятствует образованию заусениц при трении. Никель улучшает металлическую основу материала. Медь, никель, кобальт, ванадий, алюминий повышают прочность материала, препятствуют возникновению и развитию трещин при механических нагрузках. Алюминий способствует измельчению зерна.
2
Материал получают путем прессования по давлением 3,5 т/см смеси порошков компонентов в изделия необходимой формы и последующего спекания в атмосфере инертных газов или вакууме.
Источники информации
1. SU 1624043, 1991.